그런 후 , 30 ㎛ 두께 의 폴리프로필렌 ( PP ) 필름 이 준비 되 고 , 정극 과 부극 이 PP 필름 을 통해서 서로 대향 되게 배치 되 고 , 권 회기 를 이용 하 여 권 회체 가 제작 된다 . PP 필름 은 2 . 1 m 의 종 방향 길이 를 갖 는 직사각 형 형상 을 갖 는다 . 권 회체 는 권회 축 에 직각 인 방향 으로 붕괴 되 어 , 정극 단자 가 정극 에 접속 되 고 부극 단자 가 부근 에 접속 된다 . 그런 후 , 권 회체 및 전해액 을 용기 내 에 수용 하 고 용기 를 밀봉 하 여 2 차 전지 를 제조 한다 . 전해액 의 용매 는 에틸렌 카보 네이트 ( EC ) 와 디 메틸 카보 네이트 ( DMC ) 를 1 : 1 의 체적 비 로 함유 하 는 혼합액 이 었 다 . 전해액 의 용질 로서 LiPF 6 가 사용 되 었 고 용질 은 1 mol / L 로 용매 와 혼합 되 었 다 . 용기 에 담겨진 전해질 의 양 은 50 ㎖ 이 었 다 .